(57)【要約】【解決手段】本発明は木質材料の粘着剤として用いられる耐水性を付与可能なポリビニルアセテート乳化液とその製造方法に関する。本発明のポリビニルアセテート乳化液はホルマリンを含まず、かつ優れた耐水性を有するものである。【効果】本発明のポリビニルアセテート乳化液は単独で用いても良く、また、通常の架橋剤と混合して使用し、さらに耐水性を高めることができる。さらに、本発明のポリビニルアセテート乳化液を用い、木質材料を粘着して製造された合板は、ＣＮＳ１２４９に記載の第二種合板の規格に適合する。【選択図】　なし【特許請求の範囲】
【請求項１】
下記一般式（Ｉ）で表されるポリビニルアセテート共重合体を含有することを特徴とする木質材料の粘着剤用ポリビニルアセテート乳化液。
【化１】
2004143397.tif 000013
（式中、ｎは、０〜５の整数を表わし；ｘ／ｙの比率は４〜１０００であり、上記ポリビニルアセテート共重合体の分子量は１０００〜８００，０００である。）
【請求項２】
前記ｘ／ｙの比率が４〜１９０である、請求項１に記載のポリビニルアセテート乳化液。
【請求項３】
前記ｘ／ｙの比率が１５〜１９０である、請求項１に記載のポリビニルアセテート乳化液。
【請求項４】
上記ポリビニルアセテート乳化液が、さらにイソシアン酸エステル系樹脂を配合して使用されることを特徴とする、請求項１に記載のポリビニルアセテート乳化液。
【請求項５】
上記ポリビニルアセテート乳化液が、さらに尿素系樹脂を配合して使用されることを特徴とする、請求項１に記載のポリビニルアセテート乳化液。
【請求項６】
ビニルアセテート単量体と、下記一般式（ＩＩ）で表されるエチレン系不飽和官能基を有するシリコン含有単量体とを反応させて得られるポリビニルアセテート乳化液の製造方法であって、
前記ビニルアセテート単量体と、該ビニルアセテート単量体および前記シリコン含有単量体の総重量に占める比率が０．０１〜１５％である該シリコン含有単量体とを、常圧下、含水媒体中において触媒の共存下に、反応温度５５〜９０℃で反応させ、下記一般式（Ｉ）で表されるポリビニルアセテート共重合体を含有する乳化液を製造することを特徴とする木質材料の粘着剤用ポリビニルアセテート乳化液の製造方法。
【化２】
2004143397.tif 000014
（式中、Ｒ１は、炭素数１〜６のアルキル基を示し、Ｒ２は炭素数１〜４０のアルコキシル基を表わし；ｎは、０〜５の整数を示し、ｍは、０〜３の整数を示す）
【化３】
2004143397.tif 000015
（式中、ｎは、０〜５の整数を示し；ｘ／ｙの比率は、４〜１０００であり；上記ポリビニルアセテート共重合体の分子量は、１０００〜８００，０００である。）
【発明の詳細な説明】
【０００１】
【発明の技術分野】
本発明は木質材料の粘着剤として用いられるポリビニルアセテート乳化液に関する。さらに詳しくは、ホルマリンを含まず、かつ優れた耐水性を付与可能なポリビニルアセテート乳化液に関する。
【０００２】
【発明の技術的背景】
通常、木材のバインダーとしては尿素樹脂を主体としたものが用いられ、合板や家具などの製造に主に使用されている。尿素樹脂を主体としたバインダーは、使用過程においてホルムアルデヒドを放出するという性質があり、さらに合板バインダーの尿素樹脂は、木材に含まれる酸性物質や水分、さらに周囲の湿気などの環境の影響により逐次老化・劣解して、遊離型のホルムアルデヒドを放出するため、人体の健康に悪い影響を及ぼすという問題がある（例えば、非特許文献１参照）。そこで、尿素樹脂中の遊離型ホルムアルデヒド含量を減少させることが、最も重大な課題となっているが、未だ有効な解決方法は開示されていない。
【０００３】
ポリビニルアセテート系樹脂は、広く木材の粘着と加工などに用いられているが、耐水性と耐熱性に欠けるため、合板や耐水性を必要とする用途には不適である。それ故、ポリビニルアセテート樹脂の耐水性と耐熱性を高めることが重要な課題となっている。特許文献１（Ａｒｍｏｕｒ）には、ビニルアセテートとアクリル酸エステル類とを共重合反応させた後、酸性金属塩を硬化剤として加え加熱硬化してポリビニルアセテートの耐水性を高めることを開示されている（例えば、特許文献１を参照）。
【０００４】
ポリビニルアセテート系樹脂の硬化に関するメカニズムは、通常の反応樹脂の硬化のメカニズムとは異なる。すなわち、ポリビニルアセテート乳化液中のポリビニルアセテート共重合体はすでに非常に高い重合度を有するので、硬化過程において、分子鎖は続いて重合化せずに、水分などの溶剤を除去した後に膜を形成するに留まる。ポリビニルアセテート乳化液を塗布した後、水分が逸出し乾燥する過程において、乳化液粒子間の距離は逐次縮小して互いに接近し、水分が完全に消失した時、粒子と粒子が互いに融合して透明な膜を形成する。このような硬化のメカニズムは粘着剤に効果的な粘着強度をもたらし、常温において、その硬化速度は縮合反応より速いといわれている（例えば、非特許文献２参照）。
【０００５】
【特許文献１】
米国特許第３５６３８５１号公報
【非特許文献１】
Ｗｏｏｄ　ａｄｈｅｓｉｖｅｓ　Ｉｎ　１９８５：Ｓｔａｔｕｓ　ａｎｄ　ｎｅｅｄｓ
【非特許文献２】
Ｏｋｉｚｕ，Ｔ，１９５６
【０００６】
【発明の目的】
現在、尿素樹脂粘着剤におけるホルマリン遊離の問題については、未だ解決策がなく、イソシアン酸エステル系粘着剤がホルマリン遊離の問題を解決し得るといえども、その価格が高いためコスト面から広く用いられていない。本発明は、ポリビニルアセテート乳化液において、これらの問題を解決することを目的とする。
【０００７】
【発明の概要】
本発明者は上記の問題に鑑み、ポリビニルアセテート乳化液を木質材料に利用する粘着性質について広く研究した結果、本発明を完成することに成功した。
本発明に係る木質材料の粘着剤用ポリビニルアセテート乳化液は、下記一般式（Ｉ）で表されるポリビニルアセテート共重合体を含有することを特徴とする。
【０００８】
【化４】
2004143397.tif 000002
【０００９】
（式中、ｎは、０〜５の整数を表わし；ｘ／ｙの比率は４〜１０００であり、上記ポリビニルアセテート共重合体の分子量は１０００〜８００，０００である。）
前記ｘ／ｙの比率は４〜１９０、好ましくは１５〜１９０であることが望ましい。
【００１０】
本発明のポリビニルアセテート乳化液は、イソシアン酸エステル系樹脂、または尿素系樹脂を配合して使用することが好ましい
本発明に係る木質材料の粘着剤用ポリビニルアセテート乳化液の製造方法は、ビニルアセテート単量体と、下記一般式（ＩＩ）で表されるエチレン系不飽和官能基を有するシリコン含有単量体とを反応させる製造方法であって、
前記ビニルアセテート単量体と、該ビニルアセテート単量体および前記シリコン含有単量体の総重量に占める比率が０．０１〜１５％である該シリコン含有単量体とを、常圧下、含水媒体中において触媒の共存下に、反応温度５５〜９０℃で反応させ、下記一般式（Ｉ）で表されるポリビニルアセテート共重合体を含有するポリビニルアセテート乳化液を製造することを特徴とする。
【００１１】
【化５】
2004143397.tif 000003
【００１２】
（式中、Ｒ１は、炭素数１〜６のアルキル基を示し、Ｒ２は炭素数１〜４０のアルコキシル基を表わし；ｎは、０〜５の整数を示し、ｍは、０〜３の整数を示す）
【００１３】
【化６】
2004143397.tif 000004
【００１４】
（式中、ｎは、０〜５の整数を示し；ｘ／ｙの比率は、４〜１０００であり；上記ポリビニルアセテート共重合体の分子量は、１０００〜８００，０００である。）
【００１５】
【発明の具体的説明】
以下、本発明について具体的に説明する。
本発明は木質材料の粘着剤として使用できる耐水性ポリビニルアセテート乳化液に関し、このポリビニルアセテート乳化液はホルマリンを含まず、かつ該乳化液から得られた粘着層は優れた耐水性を有する。
【００１６】
本発明のポリビニルアセテート乳化液は、単独で用いるか、または通常用いられる架橋化剤を加え混合して、得られる粘着層の耐水性をさらに高めて使用しても良い。木質材料の粘着剤として用い合板を製造した場合、得られる合板はＣＮＳ１３４９に記載される第二種合板の規格に適合する。
本発明に関する木質材料の粘着剤として用いることができる耐水性を付与可能なポリビニルアセテート乳化液は、下記一般式（Ｉ）の構造を示すポリビニルアセテート共重合体を含有する。
【００１７】
【化７】
2004143397.tif 000005
【００１８】
（式中、ｎは、０〜５の整数を表わし、ｘ／ｙの比率は４〜１０００であり、好ましくは４〜１９０、最も好ましくは１５〜１９０である）。
上記ポリビニルアセテート共重合体の分子量は１０００〜８００，０００であり、好ましくは５０，０００〜６００，０００、最も好ましくは１０，０００〜５００，０００である。
【００１９】
本発明において上記一般式（Ｉ）で表わされるポリビニルアセテート共重合体は、ｘ個の繰り返し単位の−（ＣＨ２−ＣＨ（ＯＣＯＣＨ３））−とｙ個の繰り返し単位の−（ＣＨ２−ＣＨＲ）−とは、ランダム共重合体やブロック共重合、または両者の混合であっても良い。
本発明の一般式（Ｉ）で表わされるポリビニルアセテート共重合体（以下、ポリビニルアセテートと称することもある）を含有する耐水性を付与可能なポリビニルアセテート乳化液は、ホルマリンを含まず、ホルムアルデヒドを放出するという問題がなく、かつ木質材料に対し優れた粘着性を有するので、合板や木器のバインダーとして用いられる。
【００２０】
本発明の一般式（Ｉ）で表わされるポリビニルアセテート共重合体を含有する乳化液を木質材料の粘着剤として用いる場合、単独で使用してもよく、またはその他の架橋化剤や架橋型粘着剤を加え混合して、さらに粘着強度を高めて用いても良い。
本発明の一般式（Ｉ）で表わされるポリビニルアセテート共重合体の乳化液は、常圧下、含水媒体中で、ビニルアセテート単量体と下記一般式（ＩＩ）で表されるエチレン系不飽和官能基を有するシリコン含有単量体とを、触媒の共存下で反応させて製造される。
【００２１】
【化８】
2004143397.tif 000006
【００２２】
（式中、Ｒ１は、炭素数１〜６のアルキル基を示し；
Ｒ２は、炭素数１〜４０のアルコキシル基であり、より好ましくは炭素数１〜１２のアルコキシル基であり；
ｎは、０〜５の整数を表わし；
ｍは、０〜３であり、より好ましくは０〜２である。）
上記製造方法において、前記エチレン系不飽和官能基を有するシリコン含有単量体の配合量は、前記ビニルアセテートとシリコンを含む単体量との総重量の０．０１〜１５％、好ましくは０．５〜３％であり；反応温度は５５〜９０℃、好ましくは６０〜８０℃であり；常圧下で４〜８時間反応を行う。反応終了後、さらに６５〜９５℃の温度で熟成を行い、より好ましくは７０〜９０℃で２〜３時間熟成する。
【００２３】
本発明において用いられる炭素数１〜６のアルキル基と炭素数１〜４０のアルコキシル基は直鎖状もしくは分岐鎖状のものが挙げられる。
本発明の上記製造方法において使用される触媒として、例えば、過硫酸アンモニウム、過硫酸ナトリウム、過硫酸カリウムなどの過硫酸塩；過酸化水素、過酸化ベンゾイルや過マンガン酸塩などの過酸化物が挙げられる。
【００２４】
本発明の上記製造方法において使用される含水媒体としては、反応にさしつかえない限り、任意な含水溶剤を用いることができる。
以下、下記反応径路図により、さらに本発明の耐水性を付与可能なポリビニルアセテート共重合体の乳化液の製造方法について詳しく説明する。
【００２５】
【化９】
2004143397.tif 000007
【００２６】
【化１０】
2004143397.tif 000008
【００２７】
（式中、すべての符号は前記とそれぞれ同じ意味を有する）
上記の反応径路により、ビニルアセテートとエチレン系不飽和官能基を有するシリコン含有単量体とが共重合反応した後、一般式（ＩＩＩ）で表されるポリビニルアセテート共重合体を得て、さらに水の共存下で加水分解することにより、一般式（ＩＶ）で表されるヒドロキシル基を有するシリコン含有ポリビニルアセテート共重合体が生成される。
【００２８】
この一般式（ＩＶ）で表されるヒドロキシル基を有するシリコン含有ボリビニルアセテート共重合体は、引き続き自己架橋化して脱水することにより架橋化反応を終了し、本発明の一般式（Ｉ）で表されるポリビニルアセテート共重合体を含有する耐水性を付与可能なポリビニルアセテート乳化液を得ることができる。本発明において一般式（Ｉ）では、ｙ個の繰り返し単位が全て架橋している構造を例にとって示したが、部分的に架橋していない構造を何ら排除するものではない。
【００２９】
さらに反応径路Ｂにより明らかなことは、本発明において一般式（Ｉ）で表されるポリビニルアセテート共重合体は、水中で加水分解を終えているにもかかわらず、水の共存下において架橋化せず、その保存期間や操作の面で問題がない点にある。本発明の耐水性を付与可能なポリビニルアセテート乳化液は、その他の金属触媒を加える必要がなく、また塗布後、加熱せずとも架橋する。さらに、分子中に含まれるヒドロキシル基は、粘着する木質材料の親水性部分と結合して粘着強度をさらに高めることができる。また、このポリビニルアセテート乳化液とその他の架橋型粘着剤（例えば、尿素樹脂、イソシアン酸エステル樹脂など）との混合組成物を合板の粘着用に使用した場合、さらにその耐水性を高めることができる。このように他の架橋型粘着剤と共用する際、組成物中に占める本発明の耐水性ポリビニルアセテート共重合体乳化液の配合量は５〜９５．５％である。
【００３０】
本発明のポリビニルアセテート乳化液の作業可能の時間は長く、通常、８時間放置しても硬化せず、作業中短時間で硬化する問題は生じない。
【００３１】
【発明の効果】
本発明のポリビニルアセテート乳化液は単独で用いても良く、また、通常の架橋剤と混合して使用し、さらに耐水性を高めることができる。さらに、本発明のポリビニルアセテート乳化液を用い、木質材料を粘着して製造された合板は、ＣＮＳ１２４９に記載の第二種合板の規格に適合する。
【００３２】
【実施例】
以下に本発明の実施例を説明するが、本発明はこれらの実施例によって限定されるものではない。
【００３３】
【実施例１】
常圧下、乳化重合反応器中、重合度１７００の１０％のポリビニルアルコール水溶液９８０ｇを調製する。また、別に、約８〜１０％の過硫酸アンモニウム溶液５０ｇを準備し、さらにビニルアセテート単量体９００ｇとビニルトリメトキシシラン６０ｇとの単量体混合物を別途に準備する。１０％のポリビニルアルコール水溶液を８０℃に昇温した時点で、過硫酸アンモニウム溶液２０ｇを加え、均一になるまで混合した。さらに、３ｍｌ／ｍｉｎの速度で上記の単量体混合物と、０．０７ｇ／ｍｉｎの速度で２０ｇの過硫酸アンモニウム溶液を上記反応器中に滴下し、８０℃で５時間反応させる。反応終了後、温度を９０℃にあげ、続いて残余の過硫酸アンモニウム溶液を上記重合反応生成物中に滴下し、さらに１．５時間熟成する。熟成完了後、温度を室温まで下げて本発明の耐水性付与可能なポリビニルアセテート乳化液を得る。
【００３４】
次に、ＪＩＳ−Ｋ６８２８に記載の方法により本発明のポリビニルアセテート乳化液について、その粘度、固形物とｐＨを測定した。また、本発明のポリビニルアセテート乳化液が乾燥・架橋後に得られる硬化膜についても、ＥＮ２０４の方法に準拠して耐水性を評価した。さらに、市販のポリビニルアセテート製品（長春石油化学（株）製品、商品番号ＡＥ−１５０）についても同様に測定し比較した。
【００３５】
その結果を表１に合わせて示す。
【００３６】
【実施例２】
ビニルトリメトキシシランに替えて、ビニルトリイソプロポキシシランを使用した以外は実施例１と同様にして本発明のポリビニルアセテート乳化液を調製し、実施例１と同様に製品の物性を測定した。
その結果を表１に合わせて示す。
【００３７】
【表１】
2004143397.tif 000009
【００３８】
【実施例３〜６】
ビニルトリメトキシシランに替えて、ビニルトリイソプロポキシシランを使用し、ビニルアセテート単量体／ビニルトリイソプロポキシシラン単量体との重量比をそれぞれ９２４／４０、８８４／８０、８６４／１００と８２４／１４０（順に、実施例３〜６）に替えた以外は、実施例１と同様にして本発明の耐水性を付与可能なポリビニルアセテート乳化液を調製し、実施例１と同様にしてその物性を測定した。
【００３９】
その結果を表２に示す。
【００４０】
【表２】
2004143397.tif 000010
【００４１】
＜試験例１＞
実施例１で得たポリビニルアセテート乳化液、市販のポリビニルアセテート製品Ａ（長春石油化学（株）製品、製品番号ＡＥ−９５０）と市販のポリビニルアセテート製品Ｂ（長春石油化学（株）製品、製品番号ＡＥ−１５０）を用い、ＣＮＳ１３４９に記載の方法に準拠し、塗布量約１０ｇ／ｍ２で合板上に塗布し、１ｋｇ／ｃｍ２の圧力で１１０℃、１５〜４８時間圧合した後、常温にもどした。さらにＣＮＳ１３４９に記載の方法により第二種合板測定浸水剥離長度と粘着ずりを測定した。
【００４２】
その結果を表３に示す。
【００４３】
【表３】
2004143397.tif 000011
【００４４】
＜試験例２＞
実施例１で得たポリビニルアセテート乳化液とイソシアン酸エステル粘着剤とを８５：１５の重量比で混合した組成物Ａを調製し、別に実施例１で得た耐水性ポリビニルアセテート共重合体乳化液と尿素樹脂粘着剤とを８５：１５の重量比で混合した組成物Ｂを調製した。実施例１のポリビニルアセテート乳化液、組成物Ａ、組成物Ｂ、および尿素樹脂粘着剤をそれぞれ実施例１に記載の方法で同様に測定した。
【００４５】
その結果を表４に合わせて示す。
【００４６】
【表４】
2004143397.tif 000012
【００４７】
上記の結果より、本発明の耐水性を付与可能なポリビニルアセテート乳化液を木質材料の粘着剤として用いた場合、優れた粘着性と耐水性を示すことが明らかである。